(57)【要約】      （修正有）【課題】優れた発光効率に加えて、演色性の優れた高演色性蛍光ランプ、発光効率の優れたカラー蛍光ランプ、及び蛍光ランプ用蛍光体を提供する。【解決手段】下記の一般式で表され、５３０〜５９０ｎｍの波長範囲に発光ピークを有する黄色系発光蛍光体を含有する発光組成物がガラス管内壁に被着されて成る蛍光ランプにより、優れた発光効率に加えて、演色性の優れた高演色性蛍光ランプと、発光効率の優れたカラー蛍光ランプを提供することができる。（Ｔｂ１−ａ−ｂＣｅａＭｂ）３（Ａｌ１−ｃＧａｃ）５Ｏ１２但し、ＭはＳｃ、Ｙ、Ｌａ、Ｇｄ、Ｌｕ及びＰｒからなる群より選ばれる少なくとも１種の元素を示し、ａ、ｂ、ｃは下記の数値を満足する。０．０００１≦ａ≦０．５、０≦ｂ≦０．８、０．０１≦ａ＋ｂ≦０．９、０≦ｃ≦０．８【選択図】なし【特許請求の範囲】
【請求項１】
テルビウム、セリウム、アルミニウム及び酸素を基本構成元素とし、結晶構造がガーネット構造である蛍光体を含有する発光組成物がガラス管内壁に被着されて成ることを特徴とする蛍光ランプ。
【請求項２】
前記蛍光体は、アルミニウムの一部をガリウムで置換した蛍光体であることを特徴とする請求項１に記載の蛍光ランプ。
【請求項３】
前記蛍光体は、テルビウムの一部をスカンジウム、イットリウム、ランタン、ガドリニウム、ルテチウム及びプラセオジムからなる群より選ばれる少なくとも１種の元素で置換した蛍光体であることを特徴とする請求項１又は２に記載の蛍光ランプ。
【請求項４】
前記蛍光体は、下記の一般式で表され、５３０〜５９０ｎｍの波長範囲に発光ピークを有する黄色系発光蛍光体であることを特徴とする請求項１に記載の蛍光ランプ。
（Ｔｂ１−ａ−ｂＣｅａＭｂ）３（Ａｌ１−ｃＧａｃ）５Ｏ１２
但し、ＭはＳｃ、Ｙ、Ｌａ、Ｇｄ、Ｌｕ及びＰｒからなる群より選ばれる少なくとも１種の元素を示し、ａ、ｂ、ｃは下記の数値を満足する。
０．０００１≦ａ≦０．５
０≦ｂ≦０．８
０．０１≦ａ＋ｂ≦０．９
０≦ｃ≦０．８
【請求項５】
前記蛍光体に加えて、４４０〜４７０ｎｍの波長範囲に発光ピークを有する青色発光蛍光体、５２０〜５５０ｎｍの波長範囲に発光ピークを有する緑色発光蛍光体及び６１０〜６４０ｎｍの波長範囲に発光ピークを有する赤色発光蛍光体を含有する発光組成物がガラス管内壁に被着されて成ることを特徴とする請求項１乃至４に記載の蛍光ランプ。
【請求項６】
前記蛍光体に加えて、（Ｂａ，Ｃａ）５（ＰＯ４）３Ｃｌ：Ｅｕ蛍光体、Ｓｒ４Ａｌ１４Ｏ２５：Ｅｕ蛍光体、ＢａＭｇ２Ａｌ１６Ｏ２７：Ｅｕ，Ｍｎ蛍光体及び３．５ＭｇＯ・０．５ＭｇＦ・ＧｅＯ２：Ｍｎ蛍光体からなる群より選ばれる少なくとも１種の蛍光体を含有する発光組成物がガラス管内壁に被着されて成ることを特徴とする請求項５に記載の蛍光ランプ。
【請求項７】
テルビウム、セリウム、アルミニウム及び酸素を基本構成元素とし、結晶構造がガーネット構造であることを特徴とする蛍光ランプ用蛍光体。
【請求項８】
前記蛍光体は、アルミニウムの一部をガリウムで置換した蛍光体であることを特徴とする請求項７に記載の蛍光ランプ用蛍光体。
【請求項９】
前記蛍光体は、テルビウムの一部をスカンジウム、イットリウム、ランタン、ガドリニウム、ルテチウム及びプラセオジムからなる群より選ばれる少なくとも１種の元素で置換した蛍光体であることを特徴とする請求項７又は８に記載の蛍光ランプ用蛍光体。
【請求項１０】
前記蛍光体は、下記の一般式で表され、５３０〜５９０ｎｍの波長範囲に発光ピークを有する黄色系発光蛍光体であることを特徴とする請求項７に記載の蛍光ランプ用蛍光体。
（Ｔｂ１−ａ−ｂＣｅａＭｂ）３（Ａｌ１−ｃＧａｃ）５Ｏ１２
但し、ＭはＳｃ、Ｙ、Ｌａ、Ｇｄ、Ｌｕ及びＰｒからなる群より選ばれる少なくとも１種の元素を示し、ａ、ｂ、ｃは下記の数値を満足する。
０．０００１≦ａ≦０．５
０≦ｂ≦０．８
０．０１≦ａ＋ｂ≦０．９
０≦ｃ≦０．８
【発明の詳細な説明】
【技術分野】
【０００１】
本発明は、蛍光ランプの改良に関し、特に、優れた発光効率に加えて、演色性の優れた高演色性蛍光ランプ、発光効率の優れたカラー蛍光ランプ、及び蛍光ランプ用蛍光体に関する。
【背景技術】
【０００２】
従来、一般照明用の白色系の蛍光ランプとして、アンチモン及びマンガンで付活されたハロリン酸カルシウム蛍光体を塗布した蛍光ランプが使用されてきた。この蛍光ランプは、発光効率は比較的高いが、演色性が低いという欠点があった。これに対して、高演色性を得るために、種々の蛍光ランプが提案され、代表的なものとして、青、緑、赤色発光の蛍光体を混合して、優れた演色性と発光効率を有する３波長形蛍光ランプが普及している。この蛍光ランプは、４５０、５４０、６１０ｎｍ付近の各波長域に発光ピークを有する半値幅の狭い蛍光体を組み合わせることで、高い発光効率と優れた演色性を実現している。
【０００３】
この３波長形蛍光ランプの演色性をさらに改善するため、４８０ｎｍ付近の波長域に発光ピークを有する青緑色発光蛍光体を混合することが特公平７−１１３１０９号公報に知られているが、この場合には色温度が４０００〜６０００Ｋの範囲となる。従来、色温度が２５００〜３５００Ｋの範囲において演色性を改善するのは難しく、特に色温度が３０００Ｋ付近で平均演色評価数Ｒａを８６以上にするのは難しかった。
【０００４】
また、黄色系のカラー蛍光ランプには、従来、Ｃａ１０（ＰＯ４）６ＦＣｌ：Ｓｂ，Ｍｎ蛍光体、Ｚｎ２ＳｉＯ４：Ｍｎ蛍光体及び黄色顔料から成る発光組成物などが使用されているが、発光効率が低く、改善が必要とされていた。
【０００５】
【特許文献１】特公平７−１１３１０９号公報
【発明の開示】
【発明が解決しようとする課題】
【０００６】
従って、本発明は上述した問題を解決することを目的とし、優れた発光効率に加えて、演色性の優れた高演色性蛍光ランプ、発光効率の優れたカラー蛍光ランプ、及び蛍光ランプ用蛍光体を提供することを目的とする。
【課題を解決するための手段】
【０００７】
本発明者は上述した問題を解決するために鋭意検討した結果、特定の組成を有し、５３０〜５９０ｎｍの波長範囲に発光ピークを有する黄色系発光蛍光体と、それを含有する発光組成物が塗布された蛍光ランプにより、上記課題を解決することができることを見いだし本発明を完成させるに至った。
【０００８】
すなわち、本発明の蛍光ランプは、テルビウム、セリウム、アルミニウム及び酸素を基本構成元素とし、結晶構造がガーネット構造である蛍光体を含有する発光組成物がガラス管内壁に被着されて成ることを特徴とする。前記蛍光体は、アルミニウムの一部をガリウムで置換してもよく、テルビウムの一部をスカンジウム、イットリウム、ランタン、ガドリニウム、ルテチウム及びプラセオジムからなる群より選ばれる少なくとも１種の元素で置換してもよい。また、前記蛍光体は、下記の一般式で表され、５３０〜５９０ｎｍの波長範囲に発光ピークを有する黄色系発光蛍光体が好ましい。
（Ｔｂ１−ａ−ｂＣｅａＭｂ）３（Ａｌ１−ｃＧａｃ）５Ｏ１２
但し、ＭはＳｃ、Ｙ、Ｌａ、Ｇｄ、Ｌｕ及びＰｒからなる群より選ばれる少なくとも１種の元素を示し、ａ、ｂ、ｃは下記の数値を満足する。
０．０００１≦ａ≦０．５
０≦ｂ≦０．８
０．０１≦ａ＋ｂ≦０．９
０≦ｃ≦０．８
【０００９】
前記蛍光体を塗布した黄色系のカラー蛍光ランプは、従来のＣａ１０（ＰＯ４）６ＦＣｌ：Ｓｂ，Ｍｎ蛍光体、Ｚｎ２ＳｉＯ４：Ｍｎ蛍光体及び黄色顔料から成る発光組成物を塗布したカラー蛍光ランプに比べて、ランプ光束が１５０％以上と非常に発光効率が優れている。    
【００１０】
また、本発明の蛍光ランプは、前記蛍光体に加えて、４４０〜４７０ｎｍの波長範囲に発光ピークを有する青色発光蛍光体、５２０〜５５０ｎｍの波長範囲に発光ピークを有する緑色発光蛍光体及び６１０〜６４０ｎｍの波長範囲に発光ピークを有する赤色発光蛍光体を含有する発光組成物がガラス管内壁に被着されて成ることを特徴とする。
【００１１】
このように、前記黄色系発光蛍光体に加えて、青、緑、赤色発光の蛍光体を混合して塗布した白色系の蛍光ランプは、従来の青、緑、赤色発光の蛍光体のみを混合して塗布した３波長形蛍光ランプに比べて、演色性が非常に優れており、特に、色温度が２５００〜３５００Ｋの範囲において平均演色評価数Ｒａが８６以上の高演色性蛍光ランプが得られる。
【００１２】
さらに、本発明の蛍光ランプは、前記蛍光体に加えて、（Ｂａ，Ｃａ）５（ＰＯ４）３Ｃｌ：Ｅｕ蛍光体、Ｓｒ４Ａｌ１４Ｏ２５：Ｅｕ蛍光体、ＢａＭｇ２Ａｌ１６Ｏ２７：Ｅｕ，Ｍｎ蛍光体及び３．５ＭｇＯ・０．５ＭｇＦ・ＧｅＯ２：Ｍｎ蛍光体からなる群より選ばれる少なくとも１種の蛍光体を含有する発光組成物がガラス管内壁に被着されて成ることを特徴とする。このように発光色が中間色の蛍光体を前記黄色系発光蛍光体と青、緑、赤色発光の蛍光体に加えて混合して塗布した白色系の蛍光ランプは、さらに演色性が改善される。
【００１３】
本発明の蛍光ランプ用蛍光体は、テルビウム、セリウム、アルミニウム及び酸素を基本構成元素とし、結晶構造がガーネット構造であることを特徴とする。アルミニウムの一部をガリウムで置換してもよく、テルビウムの一部をスカンジウム、イットリウム、ランタン、ガドリニウム、ルテチウム及びプラセオジムからなる群より選ばれる少なくとも１種の元素で置換してもよい。また、本発明の蛍光ランプ用蛍光体は、下記の一般式で表され、５３０〜５９０ｎｍの波長範囲に発光ピークを有する黄色系発光蛍光体が好ましい。蛍光体の組成をこの一般式に示した組成範囲に調整することにより、発光ピーク波長を５３０〜５９０ｎｍの範囲で任意の値に調製することができ、黄色系発光の蛍光体を得ることができる。
（Ｔｂ１−ａ−ｂＣｅａＭｂ）３（Ａｌ１−ｃＧａｃ）５Ｏ１２
但し、ＭはＳｃ、Ｙ、Ｌａ、Ｇｄ、Ｌｕ及びＰｒからなる群より選ばれる少なくとも１種の元素を示し、ａ、ｂ、ｃは下記の数値を満足する。
０．０００１≦ａ≦０．５
０≦ｂ≦０．８
０．０１≦ａ＋ｂ≦０．９
０≦ｃ≦０．８
【００１４】
上記蛍光体を塗布したカラー蛍光ランプは発光効率が高く、上記蛍光体に加えて青、緑、赤色発光の蛍光体を混合して塗布した高演色性蛍光ランプは発光効率が高く、演色性が優れている。また、上記蛍光体において、ａ、ｂ、ｃが下記の数値を満足する場合、さらに発光効率の優れたカラー蛍光ランプと発光効率、演色性の優れた高演色性蛍光ランプを得ることができる。
０．００１≦ａ≦０．３
０≦ｂ≦０．７
０．０１≦ａ＋ｂ≦０．７
０．０１≦ｃ≦０．６
【００１５】
特に好ましい組成範囲は、下記の範囲である。
０．０１≦ａ≦０．１
０≦ｂ≦０．５
０．０１≦ａ＋ｂ≦０．６
０．０５≦ｃ≦０．５
【００１６】
なお、上記一般式において、ＭがＹ、Ｇｄ、Ｌｕのうちの少なくとも１種の元素の場合は、さらに特性の優れた蛍光ランプを得ることができる。
【００１７】
本発明の蛍光ランプ用蛍光体は温度特性が低いため、本発明の蛍光体に比べて温度特性の高い蛍光体と本発明の蛍光体を混合して塗布した蛍光ランプは、室温下で使用した場合は色ズレしないが、高温下で使用した場合は高温になるほど色ズレするため、使用環境温度が高くなると問題になるような作業環境では、この蛍光ランプの色ズレによって、作業環境の温度変化を知ることができる。
【発明の効果】
【００１８】
本発明の黄色系のカラー蛍光ランプは、従来のカラー蛍光ランプに比べて、発光効率が非常に高く、黄色系の高輝度カラー蛍光ランプが得られる。また、本発明の白色系の蛍光ランプは、優れた発光効率に加えて、演色性が非常に優れており、色温度が２５００〜３５００Ｋの範囲において平均演色評価数Ｒａが８６以上の高演色性蛍光ランプが得られる。
【発明を実施するための最良の形態】
【００１９】
本発明の蛍光ランプに使用する蛍光体は、次のようにして得られる。蛍光体原料として、テルビウム化合物、セリウム化合物、希土類元素Ｍの化合物、アルミニウム化合物及びガリウム化合物を用い、各化合物について一般式（Ｔｂ１−ａ−ｂＣｅａＭｂ）３（Ａｌ１−ｃＧａｃ）５Ｏ１２（但し、ＭはＳｃ、Ｙ、Ｌａ、Ｇｄ、Ｌｕ及びＰｒからなる群より選ばれる少なくとも１種の元素であり、０．０００１≦ａ≦０．５、０≦ｂ≦０．８、０．０１≦ａ＋ｂ≦０．９、０≦ｃ≦０．８である。）の割合になるように秤取し、混合するか、又はこれら蛍光体原料にフラックスを加えて混合し、原料混合物を得る。この原料混合物をルツボに充填後、還元性雰囲気中、１２００〜１６００℃で焼成し、冷却後、分散処理することにより、前記一般式で表される蛍光体を得る。この蛍光体は紫外線で励起されて黄色系に発光する蛍光体であって、５３０〜５９０ｎｍの波長範囲に発光ピークを有する。蛍光体の組成を前記一般式に示した組成範囲に調整することにより、発光ピーク波長を５３０〜５９０ｎｍの範囲で任意の値に調製できる。また、色度座標値はｘ＝０．３５０〜０．５００、ｙ＝０．４９０〜０．５９５の範囲に調製できる。例えば、ＭがＹ元素の場合は、発光ピーク波長を５３０〜５７０ｎｍの範囲に、色度座標値をｘ＝０．３５０〜０．４９０、ｙ＝０．４９５〜０．５９０の範囲に調製できる。また、ＭがＧｄ元素の場合は、発光ピーク波長を５３０〜５９０ｎｍの範囲に、色度座標値をｘ＝０．３６０〜０．５００、ｙ＝０．４９０〜０．５８０の範囲に調製できる。
【００２０】
本発明のカラー蛍光ランプは次のようにして作製される。上記方法で得られた蛍光体を、透光性ガラス管の内壁面に塗布し、乾燥後、焼成する。管端に電極を取り付け、管内に水銀及び希ガスを封入して、本発明のカラー蛍光ランプを得る。
【００２１】
また、本発明の高演色性蛍光ランプは次のようにして作製される。上記方法で得られた蛍光体と青、緑、赤色発光の蛍光体を混合して透光性ガラス管の内壁面に塗布し、乾燥後、焼成する。管端に電極を取り付け、管内に水銀及び希ガスを封入して、本発明の高演色性蛍光ランプを得る。ここで、青色発光蛍光体は、４４０〜４７０ｎｍの波長範囲に発光ピークを有する蛍光体であって、ＢａＭｇＡｌ１０Ｏ１７：Ｅｕ蛍光体、ＢａＭｇ２Ａｌ１６Ｏ２７：Ｅｕ蛍光体、（Ｓｒ，Ｃａ，Ｂａ，Ｍｇ）５（ＰＯ４）３Ｘ：Ｅｕ蛍光体（但し、Ｘは、Ｆ，Ｃｌ，Ｂｒ及びＩからなる群より選ばれる少なくとも１種の元素である。）のうちの少なくとも１種の蛍光体である。緑色発光蛍光体は、５２０〜５５０ｎｍの波長範囲に発光ピークを有する蛍光体であって、ＬａＰＯ４：Ｃｅ，Ｔｂ蛍光体、ＣｅＭｇＡｌ１１Ｏ１９：Ｔｂ蛍光体、Ｙ２ＳｉＯ５：Ｃｅ，Ｔｂ蛍光体、Ｚｎ２ＳｉＯ４：Ｍｎ蛍光体のうちの少なくとも１種の蛍光体である。赤色発光蛍光体は、６１０〜６４０ｎｍの波長範囲に発光ピークを有する蛍光体であって、Ｙ２Ｏ３：Ｅｕ蛍光体、ＹＶＯ４：Ｅｕ蛍光体、Ｙ（Ｐ，Ｖ）Ｏ４：Ｅｕ蛍光体のうちの少なくとも１種の蛍光体である。
【００２２】
上記方法で得られた蛍光体と青、緑、赤色発光の蛍光体に加えて、青緑色発光の（Ｂａ，Ｃａ）５（ＰＯ４）３Ｃｌ：Ｅｕ蛍光体、Ｓｒ４Ａｌ１４Ｏ２５：Ｅｕ蛍光体、ＢａＭｇ２Ａｌ１６Ｏ２７：Ｅｕ，Ｍｎ蛍光体、深赤色発光の３．５ＭｇＯ・０．５ＭｇＦ・ＧｅＯ２：Ｍｎ蛍光体のうちの少なくとも１種の蛍光体を混合して塗布し、同様に作製して、さらに演色性の優れた高演色性蛍光ランプを得ることができる。
【００２３】
本発明の高演色性蛍光ランプは、演色性とコスト面を考慮して、上述した青、緑、赤色発光蛍光体を、安価な白色発光のアンチモンマンガン付活ハロリン酸カルシウム蛍光体等に一部代えて混合することもできる。
【実施例】
【００２４】
［実施例１］
＜蛍光体＞
蛍光体原料として、
・Ｔｂ４Ｏ７   ・・・・・・・・０．１４８５ｍｏｌ   １１１．０ｇ
・ＣｅＯ２   ・・・・・・・・０．００６ｍｏｌ         １．０ｇ
・Ａｌ２Ｏ３  ・・・・・・・・０．５ｍｏｌ           ５１．０ｇ
を混合し、さらにこれにフラックスとして、ＢａＦ２を８．１５ｇ添加して十分に混合し、アルミナ坩堝に充填し、水素濃度が３体積％以下の水素・窒素の混合ガス雰囲気において、室温から１４００℃まで３００℃／ｈｒで昇温し、１４００℃で３時間焼成する。得られる焼成品を水中でボールミルし、水洗、分離、乾燥して、篩を通し、（Ｔｂ０．９９Ｃｅ０．０１）３Ａｌ５Ｏ１２蛍光体を得る。蛍光体の組成を表１に示す。この蛍光体は、２５３．７ｎｍ紫外線励起により、５６６ｎｍに発光ピークを有し、発光色は黄色系（緑がかった黄色）で、色度座標値はｘ＝０．４７２、ｙ＝０．５１５であり、標準蛍光体のＹ２Ｏ３：Ｅｕ蛍光体の輝度を１００％としたときの相対輝度は１６０％である。これらの測定結果を表２に示す。また、この蛍光体の発光スペクトルを図１に、励起スペクトルを図２に、温度特性を図３に示す。また、Ｘ線回折により、この蛍光体の結晶構造がガーネット構造であることを確認する。
【００２５】
【表１】
2005120251.tif 000002
【００２６】
【表２】
2005120251.tif 000003
【００２７】
次に、このようにして得られた蛍光体を用いて、カラー蛍光ランプを作製する。ニトロセルロース／酢酸ブチル溶液５００ｇに、この蛍光体５００ｇを加え、十分に懸濁させる。得られた懸濁液を管径３２ｍｍのガラス管（ＦＬ４０ＳＳ）に塗布し、蛍光膜をガラス管内壁に被着させる。蛍光膜を乾燥した後、電気炉中で５００℃に加熱して１０分間ベーキングする。その後、ガラス管にフィラメントを装着し、排気して、Ａｒガス、水銀を注入し、カラー蛍光ランプを作製する。この蛍光ランプの発光色は黄色で、色度座標値はｘ＝０．４５７、ｙ＝０．５０４であり、全光束は３４８０ｌｍである。これらの測定結果を表３に示す。
【００２８】
【表３】
2005120251.tif 000004
【００２９】
次に、上記方法で得られた蛍光体を用いて、色温度が３０００Ｋの高演色性蛍光ランプを作製する。この蛍光体１０重量部と、青色発光蛍光体としてＢａＭｇＡｌ１０Ｏ１７：Ｅｕ蛍光体７重量部と、緑色発光蛍光体としてＬａＰＯ４：Ｃｅ，Ｔｂ蛍光体２４重量部と、赤色発光蛍光体としてＹ２Ｏ３：Ｅｕ蛍光体５９重量部を混合し、この混合物５００ｇをニトロセルロース／酢酸ブチル溶液５００ｇに加え、撹拌して塗布液とする。上記カラー蛍光ランプと同様に、この塗布液をガラス管に塗布、乾燥、ベーキングした後、フィラメントを装着し、排気して、Ａｒガス、水銀を注入し、高演色性蛍光ランプを作製する。この蛍光ランプの発光色は白色で、色度座標値はｘ＝０．４３０、ｙ＝０．４０１であり、全光束は３４１０ｌｍである。また、平均演色評価数Ｒａは９０である。これらの測定結果を表４に示す。
【００３０】
【表４】
2005120251.tif 000005
【００３１】
［実施例２〜１４］
表１に示した蛍光体組成の割合で酸化物原料を混合し、実施例１と同様にして蛍光体を作製する。また、得られる蛍光体の測定結果を表２に示す。実施例７、１０で得られる蛍光体について、実施例１と同様にしてカラー蛍光ランプを作製し、測定結果を表３に示す。また、実施例４、１０、１２で得られる蛍光体について、実施例１と同様にして高演色性蛍光ランプを作製し、測定結果を表４に示す。
【００３２】
［比較例１］
蛍光体原料として、
・Ｙ２Ｏ３    ・・・・・・・・０．２９７ｍｏｌ       ６７．１ｇ
・ＣｅＯ２   ・・・・・・・・０．００６ｍｏｌ         １．０ｇ
・Ａｌ２Ｏ３  ・・・・・・・・０．５ｍｏｌ           ５１．０ｇ
を混合し、さらにこれにフラックスとして、ＢａＦ２を６．０ｇ添加して十分に混合し、アルミナ坩堝に充填し、水素濃度が３体積％の水素・窒素の混合ガス雰囲気において、室温から１４００℃まで３００℃／ｈｒで昇温し、１４００℃で３時間焼成する。得られる焼成品を水中でボールミルし、水洗、分離、乾燥して、篩を通し、（Ｙ０．９９Ｃｅ０．０１）３Ａｌ５Ｏ１２蛍光体を得る。蛍光体の組成を表１に示す。この蛍光体は、２５３．７ｎｍ紫外線励起により、５６０ｎｍに発光ピークを有し、発光色は黄色系（緑がかった黄色）で、色度座標値はｘ＝０．４４７、ｙ＝０．５３５であり、標準蛍光体のＹ２Ｏ３：Ｅｕ蛍光体の輝度を１００％としたときの相対輝度は３５％である。これらの測定結果を表２に示す。
【００３３】
［比較例２］
Ｃａ１０（ＰＯ４）６ＦＣｌ：Ｓｂ，Ｍｎ蛍光体８３重量部、Ｚｎ２ＳｉＯ４：Ｍｎ蛍光体１２重量部及び黄色顔料（大日精化製ＴＹ−５０）５重量部を混合し、この混合物を実施例１と同様に塗布してカラー蛍光ランプを作製する。この蛍光ランプの発光色は黄色系（緑がかった黄色）で、色度座標値はｘ＝０．４４８、ｙ＝０．５２３であり、全光束は２２４０ｌｍである。これらの測定結果を表３に示す。
【００３４】
［比較例３］
青色発光蛍光体としてＢａＭｇＡｌ１０Ｏ１７：Ｅｕ蛍光体７重量部と、緑色発光蛍光体としてＬａＰＯ４：Ｃｅ，Ｔｂ蛍光体２７重量部と、赤色発光蛍光体としてＹ２Ｏ３：Ｅｕ蛍光体６６重量部を混合し、この混合物を実施例１と同様に塗布して色温度が３０００Ｋの高演色性蛍光ランプを作製する。この蛍光ランプの発光色は白色で、色度座標値はｘ＝０．４２７、ｙ＝０．４０２であり、全光束は３４２０ｌｍである。また、平均演色評価数Ｒａは８２である。これらの測定結果を表４に示す。
【００３５】
表２に示したカラー蛍光ランプの測定結果より、本発明の実施例１、７、１０のカラー蛍光ランプは、比較例２のＣａ１０（ＰＯ４）６ＦＣｌ：Ｓｂ，Ｍｎ蛍光体、Ｚｎ２ＳｉＯ４：Ｍｎ蛍光体及び黄色顔料から成る発光組成物を塗布したカラー蛍光ランプに比べて、ランプ光束（全光束）が３４８０〜３７４０ｌｍ（比較例２のランプ光束を１００％としたとき１５５〜１６７％）であって、いずれも１５０％以上と発光効率が非常に高いことがわかる。また、表３に示した高演色性蛍光ランプの測定結果より、本発明の実施例１、４、１０、１２の高演色性蛍光ランプは、ランプ光束が高く、比較例３の青、緑、赤色発光の蛍光体のみを混合して塗布した３波長形蛍光ランプに比べて、演色性が非常に優れており、平均演色評価数Ｒａは８９〜９１であって、いずれも８６以上と非常に高いことがわかる。
【００３６】
図１に示した発光スペクトルより、本発明の実施例１、７、１０の蛍光体の発光ピークは、それぞれ５６６ｎｍ、５６７ｎｍ、５５２ｎｍであって、いずれも５３０〜５９０ｎｍの範囲にあり、発光色は黄緑色〜黄色の黄色系であることがわかる。また、図２に示した励起スペクトルより、本発明の実施例１、７、１０の蛍光体は、いずれも３９０ｎｍ以下の紫外線により効率よく励起され発光することがわかる。
【００３７】
図３に、本発明の実施例１、７の蛍光体と、比較例１のＹＡＧ蛍光体について、室温（２５℃）から３００℃まで変化させたときの温度特性を示す。横軸に温度（℃）を、縦軸に相対輝度（２５℃での発光輝度を１００％とする相対値）を示す。この図から、通常の蛍光ランプの点灯温度（約４０℃）では温度特性の差はほとんど無いが、高温になると、Ｔｂ濃度が高くなるほど温度特性が低下し、本発明の蛍光体はＹＡＧ蛍光体に比べて温度特性が低いことがわかる。従って、ＹＡＧ蛍光体のように本発明の蛍光体に比べて温度特性の高い蛍光体と本発明の蛍光体を混合して塗布した蛍光ランプは、室温下で使用した場合は色ズレしないが、高温下で使用した場合は高温になるほど色ズレするため、使用環境温度が高くなると問題になるような作業環境では、この蛍光ランプの色ズレによって、作業環境の温度変化を知ることができる。
【産業上の利用可能性】
【００３８】
前述したように、本発明の黄色系のカラー蛍光ランプは、従来のカラー蛍光ランプに比べて、発光効率が非常に高く、黄色系の高輝度カラー蛍光ランプが得られることから、装飾用光源として広く利用されるものと期待される。また、本発明の白色系の蛍光ランプは、優れた発光効率に加えて、演色性が非常に優れており、色温度が２５００〜３５００Ｋの範囲において平均演色評価数Ｒａが８６以上の高演色性蛍光ランプが得られることから、一般照明用光源として種々の用途に利用されるものと期待される。
【図面の簡単な説明】
【００３９】
【図１】実施例１、７及び１０の蛍光体の発光スペクトルである。
【図２】実施例１、７及び１０の蛍光体の励起スペクトルである。
【図３】実施例１、７及び比較例１の蛍光体の温度特性を示す図である。
【図１】
2005120251.tif 000006
【図２】
2005120251.tif 000007
【図３】
2005120251.tif 000008